【事件の表示】
　特許第３０４３５５９号「高防湿薬品包装用多層シート」の請求項１〜３に係る特許に対する特許異議の申立てについて、次のとおり決定する。
【結　論】
　訂正を認める。
　特許第３０４３５５９号の請求項１〜３に係る特許を維持する。
【理　由】
　１．手続の経緯
　本件特許第３０４３５５９号発明は、平成５年１２月２２日に出願され、平成１２年３月１０日に設定登録（請求項の数３）されたものであるが、特許異議の申立てに基づいて特許の取消理由を通知したところ、明細書の訂正請求がなされたものである。
　２．訂正の適否について
（１）請求された訂正の内容は、次の（ａ）、（ｂ）からなるものである。
（ａ）特許請求の範囲請求項１における「（Ａ）からなる樹脂層の少なくとも片面にポリプロピレン（Ｂ）からなる樹脂層を共押出法により積層してなる」を「（Ａ）からなる樹脂層、ポリプロピレン（Ｂ）からなる樹脂層および（Ａ）と（Ｂ）とのブレンド物（Ｃ）からなる接着層を共押出法により積層し、（Ｂ）／（Ｃ）／（Ａ）／（Ｃ）／（Ｂ）の構成となる」と訂正する。
（ｂ）明細書段落番号［０００４］における「（Ａ）からなる樹脂層の少なくとも片面にポリプロピレン（Ｂ）からなる樹脂層を共押出法により積層してなる」を「（Ａ）からなる樹脂層、ポリプロピレン（Ｂ）からなる樹脂層および（Ａ）と（Ｂ）とのブレンド物（Ｃ）からなる接着層を共押出法により積層し、（Ｂ）／（Ｃ）／（Ａ）／（Ｃ）／（Ｂ）の構成となる」と訂正し、「なお、・・・好ましい。」を削除する。
（２）上記（ａ）の訂正は特許請求の範囲の減縮を目的とするものに該当し、（ｂ）の訂正は、前記（ａ）の訂正に整合させたものであるから明りょうでない記載の釈明を目的とするものに該当する。
　そして、これらの訂正は、いずれも願書に添付した明細書又は図面に記載した事項の範囲内においてされたものであり、実質上特許請求の範囲を拡張し、又は変更するものでもない。
　したがって、上記訂正請求は、平成６年法律第１１６号附則第６条第１項の規定によりなお従前の例によるとされる、特許法第１２０条の４第２項、同条第３項で準用する同法第１２６条第２〜４項の規定に適合するので、当該訂正を認める。
　３．特許異議の申立てについて
（１）本件発明は、訂正された明細書の特許請求の範囲請求項１〜３に記載されたとおりのものと認める。
（２）特許異議申立人佐藤祐二（以下、申立人佐藤という。）は、甲第１号証（特開平６−２５５０５３号公報）を提出して、請求項１〜３に係る発明は、甲第１号証に記載された発明と同一であると主張し、
特許異議申立人日本ゼオン株式会社（以下、申立人日本ゼオンという。）は、甲第１号証（特開平６−２２６９３５号公報）、甲第２号証（特開平６−２２６９３４号公報）、甲第３号証（特開平３−２２３３２８号公報）、甲第４号証（特開平４−２７６２５３号公報）、甲第５号証（特開平４−１８５３３１号公報）、甲第６号証（特開平５−６４８６４号公報）、甲第７号証（特開平５−３０９７９８号公報）及び甲第８号証（「プラスチック加工技術ハンドブック」、１９９５年６月１２日　日刊工業新聞社発行、第１４３６〜１４３８頁）を提出して、請求項１〜３に係る発明は、甲第１、２号証に記載された発明と同一であり、甲第３〜８号証に記載された発明に基いて当業者が容易に発明をすることができたものであると主張している。
（３）申立人佐藤の甲第１号証には、少なくとも２層以上を有する熱可塑性樹脂シートにおいて、その少なくとも１層が非晶質ポリオレフィンであることを特徴とする成形用熱可塑性樹脂シート（特許請求の範囲請求項１）、非晶質ポリオレフィン層の少なくとも片面に熱可塑性樹脂層を積層することを特徴とする請求項１に記載の成形用熱可塑性樹脂シート（同請求項２）が記載され、「非晶質ポリオレフィン層をＡ層、それに積層される熱可塑性樹脂層をＢ層とするとＡ／Ｂの２層構造でもよく、Ｂ／Ａ／Ｂの３層構造でも良い。またＡ、Ｂ以外の熱可塑性樹脂層をＣ層とすると、Ｂ／Ａ／Ｃといった構造でも良く、更にはＣ／Ｂ／Ａ／Ｂ／Ｃといった多層構造でもよい。」（段落番号［００１９］第２〜７行）、「本発明において好ましい熱可塑性樹脂としては、ポリプロピレン、・・・などが挙げられる。」（同［００２９］）、「非晶質ポリオレフィンは、・・・他の溶融した熱可塑性樹脂と合流させ共押出するのが好ましい。」（同［００３４］第１〜３行）、「本発明シートは、・・・特に連続成形性の要求されるＰＴＰ成形用として好ましい。」（同［００３９］）との記載、及び非晶質ポリオレフィンとして三井石油化学工業（株）製アペルＡＰＬ６５０９を用いた実施例３の記載がなされ、
申立人日本ゼオンの甲第１号証には、（Ａ）結晶性ポリオレフィン７０〜９９重量％、および水添脂環族系石油樹脂１〜３０重量％からなる結晶性ポリオレフィン樹脂組成物からなる少なくとも一層のシートまたはフィルムと、（Ｂ）（ａ）・・・軟化温度（ＴＭＡ）が５０℃以上である、下記一般式〔１〕で表される環状オレフィンとエチレンとの共重合体からなるエチレン・環状オレフィンランダム共重合体、（ｂ）・・・下記一般式〔１〕で表される環状オレフィンの開環（共）重合体もしくはその水素添加物、あるいは（ｃ）前記・・・（ａ）または・・・（ｂ）のグラフト変性物の環状オレフィン系樹脂からなる少なくとも一層のシートまたはフィルムとが積層されたことを特徴とするポリオレフィン系多層シートまたはフィルム。・・・（特許請求の範囲請求項１）、請求項１ないし３のいずれかに記載のポリオレフィン系多層シートまたはフィルムからなることを特徴とする包装用シートまたはフィルム（同請求項４）が記載され、「環状オレフィン系樹脂は・・・、非晶性樹脂であるため、・・・。」（段落番号［０００３］第３〜６行）、「結晶性ポリオレフィンとしては、具体的に、結晶性ポリプロピレンがあげられる。」（同[００１０]第１〜２行）、「積層の形態としては、結晶性ポリオレフィン樹脂組成物（Ａ）層／環状オレフィン系樹脂（Ｂ）層／結晶性ポリオレフィン樹脂組成物（Ａ）層、環状オレフィン系樹脂（Ｂ）層／結晶性ポリオレフィン樹脂組成物（Ａ）層／環状オレフィン系樹脂（Ｂ）層、結晶性ポリオレフィン樹脂組成物（Ａ）層／環状オレフィン系樹脂（Ｂ）層など、任意の形態があげられる。」（同［００８６］第８〜１４行）「ポリオレフィン系多層シートまたはフィルムを形成するには、・・等の共押出成形法など、・・・を採用することができる。（同［００８７］第１〜４行）、「被包装物としては、・・・、ＰＴＰ（press　throughpack）、・・などがあげられる。」（同［００８９］）との記載がなされ、
同甲第２号証には、（Ａ）（ａ）・・・軟化温度（ＴＭＡ）が５０℃以上である、下記一般式〔１〕で表される環状オレフィンとエチレンとの共重合体からなるエチレン・環状オレフィンランダム共重合体、（ｂ）・・・下記一般式〔１〕で表される環状オレフィンの開環（共）重合体もしくはその水素添加物、あるいは（ｃ）前記・・・（ａ）または・・・（ｂ）のグラフト変性物の環状オレフィン系樹脂からなる少なくとも一層のシートまたはフィルムと、（Ｂ）ポリプロピレン樹脂、および・・・のポリエチレン樹脂からなるポリプロピレン樹脂組成物からなる少なくとも一層のシートまたはフィルムとが積層されたことを特徴とするポリオレフィン系多層シートまたはフィルム。・・・（特許請求の範囲請求項１）、請求項１または２記載のポリオレフィン系多層シートまたはフィルムからなることを特徴とする包装用シートまたはフィルム（同請求項３）が記載され、「積層の形態としては、ポリプロピレン樹脂組成物（Ｂ）層／環状オレフィン系樹脂（Ａ）層／ポリプロピレン樹脂組成物（Ｂ）層、環状オレフィン系樹脂（Ａ）層／ポリプロピレン樹脂組成物（Ｂ）層／環状オレフィン系樹脂（Ａ）層、ポリプロピレン樹脂組成物（Ｂ）層／環状オレフィン系樹脂（Ａ）層など、任意の形態があげられる。」（同［００７７］第７〜１４行）、「ポリオレフィン系多層シートまたはフィルムを形成するには、・・等の共押出成形法など、・・・を採用することができる。（段落番号［００７８］第１〜４行）、「被包装物としては、・・・、ＰＴＰ（press　throughpack）、・・などがあげられる。」（同［００８０］）との記載がなされ、
同甲第３号証には、熱可塑性飽和ノルボルネン系ポリマーであって、高速液体クロマトグラフィーにより測定した数平均分子量（Ｍｎ）が５０，０００〜５００，０００、重量平均分子量（Ｍｗ）が１００，０００〜２，０００，０００、分子量分布（Ｍｗ／Ｍｎ）が２．２以上であり、かつ、該ポリマー中に含まれる揮発成分が０．３重量％以下であることを特徴とする成形用材料（特許請求の範囲請求項１）が記載され、「ポリプロピレン等の他のオレフィン系樹脂、・・・等と共押出加工や・・・を行なうことも可能である。」（第９頁右上欄第７〜１１行）、「本発明の成形用材料は、非晶質であり、透明性に優れ、複屈折率が小さいという特徴があるため、各種光学用材料として、特に、光学記録媒体の基板材料として適している。」（第９頁右下欄第６〜９行）、「本発明の成形用材料は、・・・、薬品容器、・・・；包装用フィルム、・・・などの用途に有用である。」（第１０頁右下欄第２〜２０行）との記載がなされ、
同甲第４号証には、壁面が材質の異なる少なくとも２層を含む多層からなる容器であって、その内の少なくとも１層が熱可塑性飽和ノルボルネン系ポリマーからなることを特徴とする医療用または食品包装用容器（特許請求の範囲請求項１）が記載され、「その他の層を構成する樹脂材料としては、・・・、例えば、・・・、ポリプロピレン（ＰＰ）、・・・、等の各種合成樹脂を挙げることができる。」（段落番号［００１９］第５〜１７行）、「熱可塑性飽和ノルボルネン系ポリマーは接着の難しい材質ではあるが、ポリエチレンやポリプロピレン、ポリエチレンテレフタレートなどの難接着性フィルムどうしや他の材質との層間接着に使用されている、酢酸ビニル共重合エマルジョン系、合成ゴム（クロロプレン、ＳＢＲ、ブチルゴム等）溶液型、塩素化や無水マレイン酸で変成したポリオレフィンの溶液型などの接着剤の多くが使用できる。」（同［００２７］第３〜１０行）、「本発明によれば、耐水蒸気透過性に優れ、内容物の水分含有量等の組成変化がない医療用または食品包装用容器が提供される。」（同［００３５］第１〜３行）との記載がなされ、
同甲第５号証には、下記（ａ）成分５０〜１００重量％を含有する樹脂層と、下記（ｂ）成分を含有する層との樹脂積層体。（ａ）成分；下記一般式（Ｉ）で表される少なくとも１種のノルボルネン誘導体または該ノルボルネン誘導体と共重合可能な不飽和環状化合物とを、メタセシス重合して得られる重合体を水添して得られる水添ノルボルネン樹脂。・・・（ｂ）ゴム質重合体および／または前記（ａ）以外の熱可塑性樹脂（特許請求の範囲請求項１）が記載され、「（ｂ）熱可塑性樹脂の具体例としては、ポリオレフィン系樹脂、・・・などを挙げることができる。・・・ポリオレフィン系樹脂としてはポリプロピレンなどを挙げることができ、」（第５頁右上欄第１２行〜左下欄第３行）、「本発明の樹脂積層体は、成形加工時に同時押し出し法などの加工手段により、同時に積層されてもよい。このように、本発明の樹脂積層体は、・・・積層されているため、耐熱性に加え耐薬品性、耐候性に優れている。」（第６頁右下欄第４〜１０行）との記載がなされ、
同甲第６号証には、厚み比率が５〜６０％であって、結晶化度３６〜６２％のポリプロピレンよりなる外層と、厚み比率が９５〜４０％であって、結晶化度４５％以下のポリプロピレンよりなる内層とからなり、かつ外層のポリプロピレンの結晶化度が内層のポリプロピレンの結晶化度よりも高いことを特徴とする多層ポリプロピレンシート（特許請求の範囲請求項１）が記載され、
同甲第７号証には、未延伸ポリエステル樹脂の層の両面に未延伸ポリプロピレン系樹脂の層が積層されており、上記未延伸ポリエステル樹脂の層の両面の未延伸ポリプロピレン樹脂の層のそれぞれの厚さは、未延伸ポリエステル樹脂の層の厚さの７〜１４％の範囲内であることを特徴とする熱成形用積層シート（特許請求の範囲請求項１）が記載され、
同甲第８号証には、軟化温度と荷重たわみ温度について記載されていることが認められる。
（４）先ず、請求項１に係る発明と申立人佐藤の甲第１号証及び申立人日本ゼオンの甲第１、２号証記載のものとを対比すると、両者は、高防湿薬品包装用多層シートであって、熱変形温度が１００℃以下の非晶性ポリオレフィン（Ａ）からなる樹脂層とポリプロピレン（Ｂ）からなる樹脂層とを共押出法により積層してなるという点において共通するが、前者は、さらに（Ａ）と（Ｂ）とのブレンド物（Ｃ）からなる接着層を積層し、（Ｂ）／（Ｃ）／（Ａ）／（Ｃ）／（Ｂ）の構成となるものであるのに対して、後者は、前記（Ｃ）からなる層を有していないものである点で、相違するものと認められる。
　したがって、請求項１に係る発明は、申立人佐藤の甲第１号証、申立人日本ゼオンの甲第１、２号証に記載された発明と同一であるとすることはできない。
　次に、請求項１に係る発明と申立人日本ゼオンの甲第３〜８号証に記載された発明とを対比すると、後者には、やはり前記（Ｃ）層からなる接着層を積層し、（Ｂ）／（Ｃ）／（Ａ）／（Ｃ）／（Ｂ）の構成とすることの記載ないし示唆はなされていないものと認められるから、請求項１に係る発明は、前記甲第３〜８号証に記載された発明に基いて当業者が容易に発明をすることができたものであるとすることはできない。
　請求項２、３に係る発明は、請求項１に係る発明の構成事項を限定してなるものであるから、請求項１に係る発明についての判断で示したと同様の理由により、申立人佐藤の甲第１号証、申立人日本ゼオンの甲第１、２号証に記載された発明と同一であるとも、申立人日本ゼオンの甲第３〜８号証に記載された発明に基いて当業者が容易に発明をすることができたものであるともすることはできない。
（５）以上のとおりであるから、特許異議申立の理由及び証拠によっては、請求項１〜３に係る特許を取り消すことはできない。
　また、他に請求項１〜３に係る特許を取り消すべき理由を発見しない。
　よって、結論のとおり決定する。　　
【異議決定日】
平成１３年６月１２日（２００１．６．１２）
【訂正の要旨】
（ａ）特許請求の範囲請求項１における「（Ａ）からなる樹脂層の少なくとも片面にポリプロピレン（Ｂ）からなる樹脂層を共押出法により積層してなる」を「（Ａ）からなる樹脂層、ポリプロピレン（Ｂ）からなる樹脂層および（Ａ）と（Ｂ）とのブレンド物（Ｃ）からなる接着層を共押出法により積層し、（Ｂ）／（Ｃ）／（Ａ）／（Ｃ）／（Ｂ）の構成となる」と訂正する。
（ｂ）明細書段落番号［０００４］における「（Ａ）からなる樹脂層の少なくとも片面にポリプロピレン（Ｂ）からなる樹脂層を共押出法により積層してなる」を「（Ａ）からなる樹脂層、ポリプロピレン（Ｂ）からなる樹脂層および（Ａ）と（Ｂ）とのブレンド物（Ｃ）からなる接着層を共押出法により積層し、（Ｂ）／（Ｃ）／（Ａ）／（Ｃ）／（Ｂ）の構成となる」と訂正し、「なお、・・・好ましい。」を削除する。
（５４）【発明の名称】
高防湿薬品包装用多層シート
（５７）【特許請求の範囲】
　【請求項１】　熱変形温度が１００℃以下の非晶性ポリオレフィン（Ａ）からなる樹脂層、ポリプロピレン（Ｂ）からなる樹脂層および（Ａ）と（Ｂ）とのブレンド物（Ｃ）からなる接着層を共押出法により積層し、（Ｂ）／（Ｃ）／（Ａ）／（Ｃ）／（Ｂ）の構成となることを特徴とする高防湿薬品包装用多層シート。
　【請求項２】　非晶性ポリオレフィン（Ａ）が、シクロペンタジエンないしその誘導体とノルボルナジエンないしその誘導体との付加反応物と、エチレン、ブタジエン又はスチレン誘導体から選ばれた１種以上の不飽和単量体との共重合体、又はその水素添加物である請求項１記載の高防湿薬品包装用多層シート。
　【請求項３】　非晶性ポリオレフィン（Ａ）が、ジシクロペンタジエンないしその誘導体とエチレンとの付加反応物と、エチレン、ブタジエン又はスチレン誘導体から選ばれた１種以上の不飽和単量体との共重合体であることを特徴とする請求項１記載の高防湿薬品包装用多層シート。
【発明の詳細な説明】
　【０００１】
　【産業上の利用分野】
　本発明は、押出成形等によりシートあるいは、フィルム等として利用できる新規な高防湿薬品包装用多層シートに関するものである。更に詳しくは外観、成形性、防湿性、透明性、耐衝撃性、耐油性に優れた新規なシートであり、一般にＰＴＰと称される固形剤包装用に使用される高防湿薬品包装用多層シートに関するものである。
　【０００２】
　【従来の技術】
　医薬品包装の分野で、固形剤包装用として一般に用いられているＰＴＰ包装用シートには、従来からポリ塩化ビニール（以下、ＰＶＣと略記する）樹脂からなるシートが用いられている。ＰＶＣ樹脂シートはＰＴＰ包装に要求される特性をほぼ満足する優れたシートであるが、防湿特性が劣るため、防湿を必要とする製剤に対しては、ＰＴＰ包装をした後、さらにアルミ箔を含む構成のフィルムによりピロー包装を行うか、あるいは、ＰＶＣ樹脂シートにポリ塩化ビニリデン（以下、ＰＶＤＣと略記する）樹脂をコーティングした複合シートを用いることで防湿特性を補う方法がとられてきた。しかし、これらの方法は、工数が増えるほか、包材コストのアップにつながる。また、最近の脱ＰＶＣの動向とＰＶＣ樹脂よりも防湿性が優れているということから、ポリプロピレン（以下、ＰＰと略記する）樹脂からなるシートも用いられているが、成形性が悪いという欠点があり、また高い防湿性の必要な製剤用途には使用に限界があった。非晶性ポリオレフィンは、高い防湿特性および透明性を有し、さらに電気的性質、機械的強度、成形性、寸法安定性に優れた特性を持っているが、非晶性であるが故に耐油性が悪く、ストレスのかかった状態で皮脂等がシート表面につくと微細なクラックが生じるという欠点がある。これらの欠点を改良の為、結晶性ポリマーとガラス転移点の高いジシクロペンタジエンの開環重合体の水素化物とを組み合わせた複合シートにする方法が特開平４−２７２９３７に例示されているが、この発明の複合シートは耐衝撃性に優れるものの、成形性が悪く防湿性に劣る結晶性樹脂がリッチなシートであり、又、成形しにくいガラス転移点の高いジシクロペンタジエンの開環重合体の水素化物を組み合わせおり、高防湿薬品包装用シートとしては使用が困難なものであった。
　【０００３】
　【発明が解決しようとする課題】
　本発明は、熱変形温度が１００℃以下の非晶性ポリオレフィン（Ａ）からなる樹脂層の少なくとも片面にポリプロピレン（Ｂ）からなる樹脂層を積層することにより、防湿特性、透明性、剛性、耐傷付性、耐衝撃性、耐薬品性、耐水性等の物性のバランスがきわめて良好でかつ、フィルム、シート等成形加工時の外観及び成形性が優れ、さらに耐油性が良好であり皮脂等によるストレスクラックなどの問題無い新規な高防湿薬品包装用多層シートを提供することを目的とするものである。
　【０００４】
　【課題を解決するための手段】
　本発明は、熱変形温度が１００℃以下の非晶性ポリオレフィン（Ａ）からなる樹脂層、ポリプロピレン（Ｂ）からなる樹脂層および（Ａ）と（Ｂ）とのブレンド物（Ｃ）からなる接着層を共押出法により積層し、（Ｂ）／（Ｃ）／（Ａ）／（Ｃ）／（Ｂ）の構成となることを特徴とする高防湿薬品包装用多層シートに関するものである。ポリプロピレン（Ｂ）層は耐油性の悪い非晶性ポリオレフィン（Ａ）層を、皮脂等によるストレスクラックから保護するための層であり、片面のみに積層する場合は、ＰＴＰ成形物になった場合に外側にでる側に設けなければならない。本発明における多層シートの製造方法としては、数台の押出機により樹脂を溶融押出して多層ダイ、あるいはフィードブロックに導いてシート化する共押出法が用いられる。
　【０００５】
　本発明に、用いられる熱変形温度が１００℃以下の非晶性ポリオレフィン（Ａ）とは、環状オレフィン構造を有する重合体であり、その構造及び性質より非晶性ポリオレフィンと言える。熱変形温度が１００℃以下の非晶性ポリオレフィンの例としては、下記の様なものが挙げられる。例えば、下記の一般式で表される非晶性重合体である。
（ただし、式中ｎは１以上の正の整数、ｍは１以上の正の整数、Ｒ１は水素原子、ハロゲン原子、ＣＨ２ＣＨ３基、又はＣ６Ｈ４Ｒ２基を表し、Ｒ２は水素原子、炭化水素基、アルコキシ基、ハロゲン化炭化水素基又はハロゲン原子を示す。またＸはシクロペンタジエンないしその誘導体とノルボルナジエンないしその誘導体との付加反応物もしくはその水素添加物、又はジシクロペンタジエンないしその誘導体とエチレンとの付加反応物を表す。）
　【０００６】
　シクロペンタジエンないしその誘導体とノルボルナジエンないしその誘導体との付加反応物の水素添加物、又はジシクロペンタジエンないしその誘導体とエチレンとの付加反応物の一般式は下記に示すものである。
　【化１】
（ただし、式中ｎは１以上の正の整数であり、Ｒ１〜Ｒ１２はそれぞれ独立に、水素原子、ハロゲン原子、及び炭化水素基より選ばれる原子もしくは基を示し、Ｒ９〜Ｒ１２は、互いに結合して単環又は多環を形成していてもよい。）
　【０００７】
　上記、シクロペンタジエンないしその誘導体とノルボルナジエンないしその誘導体との付加反応物の水素添加物、又はジシクロペンタジエンないしその誘導体とエチレンとの付加反応物としては、例えば、テトラシクロ−３−ドデセン、８−メチルテトラシクロ−３−ドデセン、８−エチルテトラシクロ−３−ドデセン、８−プロピルテトラシクロ−３−ドデセン、８−ブチルテトラシクロ−３−ドデセン、８−イソブチルテトラシクロ−３−ドデセン、８−ヘキシルテトラシクロ−３−ドデセン、８−ステアリルテトラシクロ−３−ドデセン、５，１０−ジメチルテトラシクロ−３−ドデセン、２，１０−ジメチルテトラシク−３−ドデセン、８，９−ジメチルテトラシクロ−３−ドデセン、８−エチル−９−メチルテトラシクロ−３−ドデセン、１１，１２−ジメチルテトラシクロ−３−ドデセン、２，７，９−トリメチルテトラシクロ−３−ドデセン、９−エチル−２，７−ジメチルテトラシクロ−３−ドデセン、９−イソブチル−２，７−ジメチルテトラシクロ−３−ドデセン、９，１１，１２−トリメチルテトラシクロ−３−ドデセン、９−エチル−１１，１２−ジメチルテトラシクロ−３−ドデセン、９−イソブチル−１１，１２−ジメチルテトラシクロ−３−ドデセン、５，８，９，１０−テトラメチルテトラシクロ−３−ドデセン、８−エチリデンテトラシクロ−３−ドデセン、８−エチリデン−９−メチルテトラシクロ−３−ドデセン、８−エチリデン−９−エチルテトラシクロ−３−ドデセン、８−エチリデン−９−イソプロピルテトラシクロ−３−ドデセン、８−エチリデン−９−ブチルテトラシクロ−３−ドデセン、８−ｎ−プロピリデンテトラシクロ−３−ドデセン、８−ｎ−プロピリデン−９−メチルテトラシクロ−３−ドデセン、８−ｎ−プロピリデン−９−エチルテトラシクロ−３−ドデセン、８−ｎ−プロピリデン−９−イソプロピルテトラシクロ−３−ドデセン、８−ｎ−プロピリデン−９−ブチルテトラシクロ−３−ドデセン、８−イソプロピリデンテトラシクロ−３−ドデセン、８−イソプロピリデン−９−メチルテトラシクロ−３−ドデセン、８−イソプロピリデン−９−エチルテトラシクロ−３−ドデセン、８−イソプロピリデン−９−イソプロピルテトラシクロ−３−ドデセン、８−イソプロピリデン−９−ブチルテトラシクロ−３−ドデセン、８−クロロテトラシクロ−３−ドデセン、８−ブロモテトラシクロ−３−ドデセン、８−フルオロテトラシクロ−３−ドデセン、８，９−ジクロロテトラシクロ−３−ドデセン、ヘキサシクロ−４−ヘプタデセン、１２−メチルヘキサシクロ−４−ヘプタデセン、１２−エチルヘキサシクロ−４−ヘプタデセン、１２−イソブチルヘキサシクロ−４−ヘプタデセン、１，６，１０−トリメチル−１２−イソブチルヘキサシクロ−４−ヘプタデセン、オクタシクロ−５−ドコセン、１５−メチルオクタシクロ−５−ドコセン、１５−エチルオクタシクロ−５−ドコセン、ペンタシクロ−４−ヘキサデセン、１，３−ジメチルペンタシクロ−４−ヘキサデセン、１，６−ジメチルペンタシクロ−４−ヘキサデセン、１５，１６−ジメチルペンタシクロ−４−ヘキサデセン、ヘプタシクロ−５−エイコセン、ヘプタシクロ−５−ヘンエイコセン、ペンタシクロ−４−ペンタデセン、１，３−ジメチルペンタシクロ−４−ペンタデセン、１，６−ジメチルペンタシクロ−４−ペンタデセン、１４，１５−ジメチルペンタシクロ−４−ペンタデセン、ペンタシクロ−４，１０−ベンタデカジエン等が挙げられる。また、スチレン誘導体としては、例えばスチレン、ｏ−メチルスチレン、ｍ−メチルスチレン、ｐ−メチルスチレン、α−メチルスチレン、ｏ−クロルスチレン、ｍ−クロルスチレン、ｐ−クロルスチレン、ｏ−エチルスチレン、ｍ−エチルスチレン、ｐ−エチルスチレン、ｐ−メトキシスチレン、ｐ−クロロエチルスチレン、ｐ−メチル−α−メチルスチレンなどが用いられる。なお、これらは２種類以上の混合物としても使用できる。なお、これらは２種類以上の混合物としても使用できる。
　【０００８】
　本発明において、溶融押出しに用いられるポリプロピレン樹脂としては、プロピレンのホモポリマー及びエチレン−プロピレン共重合体、あるいはこれらのブレンド物の中から適当なものが用いられる。さらに、結晶核剤、石油樹脂等を適量添加しても差し支えない。本発明に用いられる樹脂には、必要に応じて基本的性質を損なわない範囲内で添加剤、例えば染顔料、安定剤、可塑剤、帯電防止剤、紫外線吸収剤、酸化防止剤、滑剤、充填剤または柔軟性を付与するエラストマー等も添加することもできる。本発明のシートの全体厚みについては特に限定するものではないが、０．２〜０．５ｍｍの範囲であり、特に０．２５〜０．４０ｍｍの範囲がＰＴＰ用包材の厚みとしては適当である。積層されるポリプロピレン（Ｂ）層の厚みについても特に限定するものではなし、が、なるべく薄くしたほうがよく、好ましくは０．０３ｍｍ以下である。これ以上厚くなると非晶性ポリオレフィン（Ａ）の厚みが薄くなってしまい、必要とする防湿性が得られないことがある。
　【０００９】
　【実施例】
　以下実施例により、本発明を説明するが、これは単なる例示であり、本発明はこれに限定されるものではない。
（実施例１）非晶性ポリオレフィン（Ａ）樹脂、ポリプロピレン（Ｂ）樹脂、および接着層として、下記材料を用い（Ｂ）／接着層／（Ａ）／接着層／（Ｂ）の構成の０．３ｍｍ厚みの多層シートを共押出法により作製した。なお、各層厚みは、０．０２／０．０１／０．２４／０．０１／０．０２ｍｍとした。
・非晶性ポリオレフィン（Ａ）　アペル　ＡＰＬ６５０９（三井石油化学（株）製、熱変形温度７２℃（ＡＳＴＭ　Ｄ６４８　１８．６Ｋｇ／ｃｍ２）
・ポリプロピレン（Ｂ）　ＵＰポリプロ　ＦＭ−３２１（ユニオンポリマー（株）製）
・接着層　ＡＰＬ６５０９：ＦＭ−３２１＝５０：５０重量％のブレンド物
　【００１０】
（比較例１）非晶性ポリオレフィン（Ａ）の原材料として、アペルＡＰＬ６５０９［三井石油化学（株）製、熱変形温度７２℃（ＡＳＴＭ　Ｄ６４８　１８．６Ｋｇ／ｃｍ２）］を使用しＴダイ押出法により、溶融押出しし、０．３ｍｍ厚みの単層シートを作製した。
（比較例２）非晶性ポリオレフィン（Ａ）の原材料として、アペルＡＰＬ６５１５［三井石油化学（株）製、熱変形温度１２５℃（ＡＳＴＭ　Ｄ６４８　１８．６Ｋｇ／ｃｍ２）］を使用しＴダイ押出法により、溶融押出しし、厚み０．２４ｍｍの単層シートを作製した。上記単層シートに、無延伸ポリプロピレンフィルム［二村化学工業（株）製　太閤ＦＣ　ＦＨＫ２　厚み０．０２５ｍｍ］を、両面にウレタン系接着剤を介して、ドライラミネート法でラミネートし、トータル０．３ｍｍ厚の多層シートを作製した。
（比較例３）非晶性ポリオレフィン（Ａ）として、アペルＡＰＬ６５０９［三井石油化学（株）製］を使用してＴダイ押出法により溶融押出しし、０．２４ｍｍ厚みのシートを作製し、その両面に直鎖状低密度ポリエチレンフィルム［東京セコファン紙（株）製トーセロＴ．Ｕ．Ｘ．　ＨＣタイプ厚み０．０２５ｍｍ］を、両面にウレタン系接着剤を介して、ドライラミネート法でラミネートし、トータル０．３ｍｍ厚の多層シートを作製した。
　【００１１】
　実施例１および比較例１〜３のシートについて下記に示す方法で評価を行った。
（防湿性）ＪＩＳ−Ｚ０２０８に基づいて条件Ｂ、即ち温度４０℃、相対湿度９０％で測定した。
（耐ストレスクラック）シート（１）を４０ｍｍ×１５０ｍｍの短冊状にカットし、図１に示すコの字型の治具にアーチ形にセットし、アーチの頂上部（▼印）に「皮脂」を塗布、シートの変化を目視で観察した。変化のない物を○、クラックの生じた物を×とした。
（デュポン衝撃試験）ＪＩＳ−Ｋ−７２１１に準拠した方法で、２３℃及び−２０℃で測定した。
（ＰＴＰ成型機適性）ＰＴＰ成型機（シー・ケー・ディー社製　ＦＢＰ−Ｍ２）を用い、成形温度を１１０℃から１２５℃まで５℃毎に変えて成形テストを行い、成形性について、成形部全体の厚みがほぼ均一なものを○、偏肉の激しいものを×、またその中間を△として判定した。また、成形温度を１２０℃とし、成型機を約１０分間停止した後に再運転した場合におけるトラブルの有無を調べた。特に問題のないものを○、シート伸び、熱盤への付着等の問題の生じたものを×として判定した。以上の評価結果を表１に示した。
　【００１２】
　【表１】
※比較例３のシートは熱盤に付着して、成形出来なかった。表１から総合的みて、本発明のシートは高防湿薬品包装用シートとして優れた特性を有している。
　【００１３】
　【発明の効果】
　本発明による高防湿薬品包装用多層シートは、通常の熱可塑性シートに用いられている加工方法である押出成形により、容易にシート等に加工され、防湿特性、透明性、剛性、耐傷付性、耐衝撃性、耐薬品性、耐水性等の物性のバランスがきわめて良好でかつ、フィルム、シート等成形加工時の外観及び成形性が優れ、さらに耐油性が良好であり皮脂等によるストレスクラックなどの問題無い新規な高防湿薬品包装用多層シートである。
【図面の簡単な説明】
【図１】耐ストレスクラックの測定方法を示す断面図。